【手続補正書】
【提出日】平成30年11月6日(2018.11.6)
【手続補正１】
【補正対象書類名】特許請求の範囲
【補正対象項目名】全文
【補正方法】変更
【補正の内容】
【特許請求の範囲】
【請求項１】
電子とＨ−とを包接するマイエナイト型化合物Ｉ、及び、電子を包接するマイエナイト型化合物とＨ−を包接するマイエナイト型化合物との混合物ＩＩのうちの少なくとも一つを含有し、ラジカル消去活性、還元性、脱酸素性能、及び脱水性能を有する多機能剤を少なくとも一部に含有することを特徴とする容器。
【請求項２】
陶器又はガラスであることを特徴とする請求項１に記載の容器。
【請求項３】
電子とＨ−とを包接するマイエナイト型化合物Ｉ、及び、電子を包接するマイエナイト型化合物とＨ−を包接するマイエナイト型化合物との混合物ＩＩのうちの少なくとも一つを含有し、ラジカル消去活性、還元性、脱酸素性能、及び脱水性能を有する多機能剤を含有し、少なくとも表面が多孔質であることを特徴とする多孔体。
【請求項４】
電子とＨ−とを包接するマイエナイト型化合物Ｉ、及び、電子を包接するマイエナイト型化合物とＨ−を包接するマイエナイト型化合物との混合物ＩＩのうちの少なくとも一つを含有し、ラジカル消去活性、還元性、脱酸素性能、及び脱水性能を有する多機能剤を含有することを特徴とする被膜。
【請求項５】
電子とＨ−とを包接するマイエナイト型化合物Ｉ、及び、電子を包接するマイエナイト型化合物とＨ−を包接するマイエナイト型化合物との混合物ＩＩのうちの少なくとも一つを含有し、ラジカル消去活性、還元性、脱酸素性能、及び脱水性能を有する多機能剤を含有することを特徴とするフィルタ。
【請求項６】
少なくとも２つの開口部及び内部空間を有するケースと、電子とＨ−とを包接するマイエナイト型化合物Ｉ、及び、電子を包接するマイエナイト型化合物とＨ−を包接するマイエナイト型化合物との混合物ＩＩのうちの少なくとも一つを含有し、ラジカル消去活性、還元性、脱酸素性能、及び脱水性能を有するとともに、前記内部空間に配置された多機能剤とを有することを特徴とする反応器。
【請求項７】
電子とＨ−とを包接するマイエナイト型化合物Ｉ、及び、電子を包接するマイエナイト型化合物とＨ−を包接するマイエナイト型化合物との混合物ＩＩのうちの少なくとも一つを含有し、ラジカル消去活性、還元性、脱酸素性能、及び脱水性能を有する多機能剤を油の品質維持に用いることを特徴とする油用多機能剤。
【請求項８】
前記油は絶縁油であることを特徴とする請求項７に記載の油用多機能剤。
【請求項９】
電子とＨ−とを包接するマイエナイト型化合物Ｉ、及び、電子を包接するマイエナイト型化合物とＨ−を包接するマイエナイト型化合物との混合物ＩＩのうちの少なくとも一つを含有し、ラジカル消去活性、還元性、脱酸素性能、及び脱水性能を有する多機能剤を絶縁油中及び絶縁油の周辺の少なくとも一方に置いて使用することを特徴とする多機能剤の使用方法。
【請求項１０】
変圧器タンクと、変圧器タンク内に充填された絶縁油とを備えた油入変圧器であって、  電子とＨ−とを包接するマイエナイト型化合物Ｉ、及び、電子を包接するマイエナイト型化合物とＨ−を包接するマイエナイト型化合物との混合物ＩＩのうちの少なくとも一つを含有し、ラジカル消去活性、還元性、脱酸素性能、及び脱水性能を有する多機能剤が前記絶縁油中及び前記絶縁油の周辺の少なくとも一方にあることを特徴とする油入変圧器。
【請求項１１】
コンデンサを収容するコンデンサタンクと、コンデンサタンク内に充填された絶縁油とを備えた油入コンデンサであって、
電子とＨ−とを包接するマイエナイト型化合物Ｉ、及び、電子を包接するマイエナイト型化合物とＨ−を包接するマイエナイト型化合物との混合物ＩＩのうちの少なくとも一つを含有し、ラジカル消去活性、還元性、脱酸素性能、及び脱水性能を有する多機能剤が前記絶縁油中及び前記絶縁油の周辺の少なくとも一方にあることを特徴とする油入コンデンサ。
【請求項１２】
電子とＨ−とを包接するマイエナイト型化合物Ｉ、及び、電子を包接するマイエナイト型化合物とＨ−を包接するマイエナイト型化合物との混合物ＩＩのうちの少なくとも一つを含有し、ラジカル消去活性、還元性、脱酸素性能、及び脱水性能を有する多機能剤をガス相の改質に用いることを特徴とするガス相改質剤。
【請求項１３】
電子とＨ−とを包接するマイエナイト型化合物Ｉ、及び、電子を包接するマイエナイト型化合物とＨ−を包接するマイエナイト型化合物との混合物ＩＩのうちの少なくとも一つを含有し、ラジカル消去活性、還元性、脱酸素性能、及び脱水性能を有する多機能剤を含有し、タバコの煙を改質することを特徴とするタバコ煙用フィルタ。
【請求項１４】
少なくとも２つの開口部及び内部空間を有するケースと、電子とＨ−とを包接するマイエナイト型化合物Ｉ、及び、電子を包接するマイエナイト型化合物とＨ−を包接するマイエナイト型化合物との混合物ＩＩのうちの少なくとも一つを含有し、ラジカル消去活性、還元性、脱酸素性能、及び脱水性能を有するとともに、前記内部空間に配置された多機能剤とを有し、
前記一方の開口部にタバコを装着し、前記他方の開口部を吸口として前記ケース内を通過するタバコの煙を改質することを特徴とするタバコ煙用アタッチメント。
【請求項１５】
請求項５に記載のフィルタ又は請求項６に記載の反応器を有することを特徴とするマスク。
【請求項１６】
混合粉砕器具を用いて原料を混合及び粉砕して混合物を得る混合粉砕工程、
前記混合物を焼成器具内又は焼成器具上に載置して焼成してマイエナイト型化合物前駆体を得る焼成工程、
前記混合物又は前記マイエナイト型化合物前駆体を成形型に投入して成形して成形体を得る成形工程、及び、
前記混合物、前記成形体又は前記マイエナイト型化合物前駆体を焼成器具内又は焼成器具上に載置して、還元性雰囲気又は不活性ガス雰囲気で焼成する第２焼成工程のうち少なくとも前記混合粉砕工程と前記第２焼成工程とを有する、電子とＨ−とを包接するマイエナイト型化合物Ｉ、及び、電子を包接するマイエナイト型化合物とＨ−を包接するマイエナイト型化合物との混合物ＩＩのうちの少なくとも一つを含有し、ラジカル消去活性、還元性、脱酸素性能、及び脱水性能を有する多機能剤を含有するマイエナイト型化合物含有製品の製造方法であって、
前記混合粉砕器具、前記成形型、及び前記焼成器具の少なくとも一つは、マイエナイト型化合物製であることを特徴とするマイエナイト型化合物含有製品の製造方法。
【請求項１７】
前記第２焼成工程において、炉内及び炉内へのガス供給路の少なくとも一方に、脱水剤及び脱酸素剤の少なくとも一方を置くことにより、乾燥雰囲気及び脱酸素雰囲気の少なくとも一方の雰囲気で焼成することを特徴とする請求項１６に記載のマイエナイト型化合物含有製品の製造方法。
【手続補正２】
【補正対象書類名】明細書
【補正対象項目名】発明の名称
【補正方法】変更
【補正の内容】
【発明の名称】容器、多孔体、被膜、フィルタ、反応器、油用多機能剤、多機能剤の使用方法、油入変圧器、油入コンデンサ、ガス相改質剤、タバコ煙用フィルタ、タバコ煙用アタッチメント、マスク、及びマイエナイト型化合物含有製品の製造方法
【手続補正３】
【補正対象書類名】明細書
【補正対象項目名】０００１
【補正方法】変更
【補正の内容】
【０００１】
本発明は、容器、多孔体、被膜、フィルタ、反応器、油用多機能剤、多機能剤の使用方法、油入変圧器、油入コンデンサ、ガス相改質剤、タバコ煙用フィルタ、タバコ煙用アタッチメント、マスク、及びマイエナイト型化合物含有製品の製造方法に関し、さらに詳しくは、電子供与反応、Ｈ−供与反応、脱酸素反応、及び脱水反応を引き起こすことのできるマイエナイト型化合物を含み、溶媒中に溶解することなく、ラジカル消去活性、還元性、脱酸素性能、及び脱水性能を有する多機能剤を含有する各種製品例えば容器、多孔体、被膜、フィルタ、反応器、油用多機能剤、油入変圧器、油入コンデンサ、ガス相改質剤、タバコ煙用フィルタ、タバコ煙用アタッチメント、及びマスク、並びに多機能剤の使用方法、及びマイエナイト型化合物含有製品の製造方法に関する。
【手続補正４】
【補正対象書類名】明細書
【補正対象項目名】００２１
【補正方法】変更
【補正の内容】
【００２１】
ところで、マイエナイト型化合物は、マイエナイト型化合物中に包接されている電子又は陰イオンの種類の違いに応じて、様々な機能を有する。したがって、包接されている陰イオン等の種類の異なるマイエナイト型化合物それぞれの機能の違いに応じて、マイエナイト化合物を様々な用途に適用することができると考えられる。また、機能の異なるマイエナイト型化合物を併用することにより、様々な用途への適用が広がり、また、それぞれの機能の相乗効果から、ある用途に対してより適したものになると考えられる。
【手続補正５】
【補正対象書類名】明細書
【補正対象項目名】００２２
【補正方法】削除
【補正の内容】
【手続補正６】
【補正対象書類名】明細書
【補正対象項目名】００２３
【補正方法】削除
【補正の内容】
【手続補正７】
【補正対象書類名】明細書
【補正対象項目名】００２４
【補正方法】変更
【補正の内容】
【００２４】
本発明は、電子供与反応、Ｈ−供与反応、脱酸素反応、及び脱水反応を引き起こすことのできるマイエナイト型化合物を含み、油等の溶媒に溶けることなく、電子供与反応、Ｈ−供与反応、脱酸素反応、及び脱水反応を引き起こすことのできる多機能剤、すなわちラジカル消去活性、還元性、脱酸素性能、及び脱水性能を有する多機能剤を含有するところの容器、多孔体、被膜、フィルタ、及び反応器を提供すること、をその課題とする。
【手続補正８】
【補正対象書類名】明細書
【補正対象項目名】００２５
【補正方法】変更
【補正の内容】
【００２５】
本発明は、電子供与反応、Ｈ−供与反応、脱酸素反応、及び脱水反応を引き起こすことのできるマイエナイト型化合物を含み、油等の溶媒に溶けることなく、電子供与反応、Ｈ−供与反応、脱酸素反応、及び脱水反応を引き起こすことのできる多機能剤、すなわちラジカル消去活性、還元性、脱酸素性能、及び脱水性能を有するとともに、油、特に絶縁油の品質を維持することができる油用多機能剤を提供することを、その課題とする。
【手続補正９】
【補正対象書類名】明細書
【補正対象項目名】００３５
【補正方法】変更
【補正の内容】
【００３５】
前記課題を解決するための手段は、次の通りである。
（１）電子とＨ−とを包接するマイエナイト型化合物Ｉ、及び、電子を包接するマイエナイト型化合物とＨ−を包接するマイエナイト型化合物との混合物ＩＩのうちの少なくとも一つを含有し、ラジカル消去活性、還元性、脱酸素性能、及び脱水性能を有する多機能剤を少なくとも一部に含有することを特徴とする容器である。
（２）陶器又はガラスであることを特徴とする前記（１）に記載の容器である。
（３）前記（１）に記載の多機能剤を含有し、少なくとも表面が多孔質であることを特徴とする多孔体である。
（４）前記（１）に記載の多機能剤を含有することを特徴とする被膜である。
（５）前記（１）に記載の多機能剤を含有することを特徴とするフィルタである。
（６）少なくとも２つの開口部及び内部空間を有するケースと、前記内部空間に配置された前記（１）に記載の多機能剤とを有することを特徴とする反応器である。
（７）前記（１）に記載の多機能剤を油の品質維持に用いることを特徴とする油用多機能剤である。
（８）前記油は絶縁油であることを特徴とする前記（７）に記載の油用多機能剤である。
（９）前記（１）に記載の多機能剤を絶縁油中及び絶縁油の周辺の少なくとも一方に載置して使用することを特徴とする多機能剤の使用方法である。
（１０）変圧器タンクと、変圧器タンク内に充填された絶縁油とを備えた油入変圧器であって、前記（１）に記載の多機能剤が前記絶縁油中及び前記絶縁油の周辺の少なくとも一方にあることを特徴とする油入変圧器である。
（１１）コンデンサを収容するコンデンサタンクと、コンデンサタンク内に充填された絶縁油とを備えた油入コンデンサであって、前記（１）に記載の多機能剤が前記絶縁油中及び前記絶縁油の周辺の少なくとも一方にあることを特徴とする油入コンデンサである。
（１２）前記（１）に記載の多機能剤をガス相の改質に用いることを特徴とするガス相改質剤である。
（１３）前記（１）に記載の多機能剤を含有し、タバコの煙を改質することを特徴とするタバコ煙用フィルタである。
（１４）少なくとも２つの開口部及び内部空間を有するケースと、前記内部空間に配置された前記（１）に記載の多機能剤とを有し、前記一方の開口部にタバコを装着し、前記他方の開口部を吸口として前記ケース内を通過するタバコの煙を改質することを特徴とするタバコ煙用アタッチメントである。
（１５）前記（５）に記載のフィルタ又は前記（６）に記載の反応器を有することを特徴とするマスクである。
（１６）混合粉砕器具を用いて原料を混合及び粉砕して混合物を得る混合粉砕工程、
前記混合物を焼成器具内又は焼成器具上に載置して焼成してマイエナイト型化合物前駆体を得る焼成工程、及び、
前記混合物又は前記マイエナイト型化合物前駆体を成形型に投入して成形して成形体を得る成形工程、前記混合物、前記成形体又は前記マイエナイト型化合物前駆体を焼成器具内又は焼成器具上に載置して、還元性雰囲気又は不活性ガス雰囲気で焼成する第２焼成工程のうち少なくとも前記混合粉砕工程と前記第２焼成工程とを有する、前記（１）に記載の多機能剤を含有するマイエナイト型化合物含有製品の製造方法であって、前記混合粉砕器具、前記成形型、及び前記焼成器具の少なくとも一つは、マイエナイト型化合物製であることを特徴とするマイエナイト型化合物含有製品の製造方法である。
（１７）前記第２焼成工程において、炉内及び炉内へのガス供給路の少なくとも一方に、脱水剤及び脱酸素剤の少なくとも一方を置くことにより、乾燥雰囲気及び脱酸素雰囲気の少なくとも一方の雰囲気で焼成することを特徴とする前記（１６）に記載のマイエナイト型化合物含有製品の製造方法である。
【手続補正１０】
【補正対象書類名】明細書
【補正対象項目名】００３６
【補正方法】変更
【補正の内容】
【００３６】
マイエナイト型化合物は、電子とＨ−とを包接し、また、特有の結晶構造を有することにより、電子供与反応、Ｈ−供与反応、脱酸素反応、及び脱水反応を引き起こすことができる。
【手続補正１１】
【補正対象書類名】明細書
【補正対象項目名】００３７
【補正方法】変更
【補正の内容】
【００３７】
電子を包接する、マイエナイト型化合物Ｉ及び混合物ＩＩは、電子供与性を有することにより、フリーラジカルを消去し、特に、活性酸素を消去し、また、還元性を有する。Ｈ−を包接する、マイエナイト型化合物Ｉ及び混合物ＩＩは、Ｈ−供与性を有し、還元性を有する。本発明に係るマイエナイト型化合物Ｉ及び混合物ＩＩは、カゴ状の結晶構造を有し、陽電荷を有する包接ケージの内側に陰電荷を有する電子及びＨ−の少なくとも一方が包接されている。包接ケージは、水との接触により水和反応をして周囲に存在する水分を除去する機能及びその内部に陰イオン、特に酸素イオンを取り込む機能を有する。本発明に係るマイエナイト型化合物は、従来一般的に用いられている電子供与剤のような有機化合物ではなく、無機化合物からなるセラミックスである。セラミックスの一種であるマイエナイト型化合物は、特に油等の有機溶媒に溶けないという性質を有する。前記（１）に記載の多機能剤は、油等の液体中に溶解することなく、液体中の含有成分に電子を供与することによりラジカル消去活性を有すると共に還元性を有し、液体中の含有成分にＨ−を供与することにより還元性を有し、包接ケージに陰イオン、特に酸素イオンを取り込むことにより脱酸素性能を有し、また、水との接触により水和反応して脱水性能を有する。
【手続補正１２】
【補正対象書類名】明細書
【補正対象項目名】００３８
【補正方法】変更
【補正の内容】
【００３８】
前記（１）〜前記（６）に記載の手段によると、ラジカル消去活性、還元性、脱酸素性能、及び脱水性能を有する、容器、多孔体、被膜、フィルタ、及び反応器を提供することができる。
【手続補正１３】
【補正対象書類名】明細書
【補正対象項目名】００３９
【補正方法】変更
【補正の内容】
【００３９】
前記（７）及び前記（８）に記載の手段によると、油、特に絶縁油の品質を維持することができる油用多機能剤を提供することができる。
【手続補正１４】
【補正対象書類名】明細書
【補正対象項目名】００４０
【補正方法】変更
【補正の内容】
【００４０】
前記（９）に記載の手段によると、絶縁油の品質を維持することができる多機能剤の使用方法を提供することができる。
【手続補正１５】
【補正対象書類名】明細書
【補正対象項目名】００４１
【補正方法】変更
【補正の内容】
【００４１】
前記（１０）に記載の手段によると、絶縁油の品質が維持された油入変圧器を提供することができる。
【手続補正１６】
【補正対象書類名】明細書
【補正対象項目名】００４２
【補正方法】変更
【補正の内容】
【００４２】
前記（１１）に記載の手段によると、絶縁油の品質が維持された油入コンデンサを提供することができる。
【手続補正１７】
【補正対象書類名】明細書
【補正対象項目名】００４３
【補正方法】変更
【補正の内容】
【００４３】
前記（１２）に記載の手段によると、ガス相を改質することができるガス相改質剤を提供することができる。
【手続補正１８】
【補正対象書類名】明細書
【補正対象項目名】００４４
【補正方法】変更
【補正の内容】
【００４４】
前記（１３）に記載の手段によると、タバコの煙を改質することができるタバコ煙用フィルタを提供することができる。
【手続補正１９】
【補正対象書類名】明細書
【補正対象項目名】００４５
【補正方法】変更
【補正の内容】
【００４５】
前記（１４）に記載の手段によると、タバコの煙を改質することができるタバコ煙用アタッチメントを提供することができる。
【手続補正２０】
【補正対象書類名】明細書
【補正対象項目名】００４６
【補正方法】変更
【補正の内容】
【００４６】
前記（１５）に記載の手段によると、ラジカル消去活性、還元性、及び脱水性能を有するマスクを提供することができる。
【手続補正２１】
【補正対象書類名】明細書
【補正対象項目名】００４７
【補正方法】変更
【補正の内容】
【００４７】
前記（１６）に記載の手段によると、純度の高いマイエナイト型化合物を含有し、品質の低下を抑制することができるマイエナイト型化合物含有製品を製造することができるマイエナイト型化合物含有製品の製造方法を提供することができる。
【手続補正２２】
【補正対象書類名】明細書
【補正対象項目名】００４８
【補正方法】変更
【補正の内容】
【００４８】
前記（１７）に記載の手段によると、高濃度の電子とＨ−とを包接するマイエナイト型化合物Ｉ、高濃度の電子を包接するマイエナイト型化合物、又は高濃度のＨ−を包接するマイエナイト型化合物を製造することができ、それによって、高濃度の電子とＨ−とを包接するマイエナイト型化合物Ｉ及び高濃度の電子を包接するマイエナイト型化合物と高濃度のＨ−を包接するマイエナイト型化合物との混合物ＩＩの少なくとも一方を含むマイエナイト型化合物含有製品の製造方法を提供することができる。
【手続補正２３】
【補正対象書類名】明細書
【補正対象項目名】００５０
【補正方法】変更
【補正の内容】
【００５０】
（電子とＨ−とを包接するマイエナイト型化合物）
まず、本発明における電子とＨ−との両方を包接するマイエナイト型化合物（以下、単に「マイエナイト型化合物Ｉ」と称することがある。）について以下に説明する。
【手続補正２４】
【補正対象書類名】明細書
【補正対象項目名】００６１
【補正方法】変更
【補正の内容】
【００６１】
（電子を包接するマイエナイト型化合物とＨ−を包接するマイエナイト型化合物との混合物ＩＩ）
次に、電子を包接するマイエナイト型化合物とＨ−を包接するマイエナイト型化合物との混合物（以下、単に「混合物ＩＩ」と称することがある。）について説明する。電子を包接するマイエナイト型化合物は、包接ケージに包接される粒子が電子であること以外は、電子とＨ−とを包接するマイエナイト型化合物Ｉと同様の構造を有する。Ｈ−を包接するマイエナイト型化合物は、包接ケージに包接される粒子がＨ−であること以外は、電子とＨ−とを包接するマイエナイト型化合物Ｉと同様の構造を有する。混合物ＩＩにおいて、電子を包接するマイエナイト型化合物とＨ−を包接するマイエナイト型化合物との含有比は特に制限されない。混合物ＩＩの用途に応じて、混合物ＩＩにおける、電子を包接するマイエナイト型化合物とＨ−を包接するマイエナイト型化合物との含有比を適宜変更することができる。
電子を包接するマイエナイト型化合物及びＨ−を包接するマイエナイト型化合物は、マイエナイト型化合物Ｉと同様に不可避不純物として、電子及びＨ−それぞれ以外の陰イオン及びラジカル等を含んでいてもよい。
【手続補正２５】
【補正対象書類名】明細書
【補正対象項目名】００６３
【補正方法】変更
【補正の内容】
【００６３】
（電子を包接するマイエナイト型化合物）
次に、電子を包接するマイエナイト型化合物について説明する。電子を包接するマイエナイト型化合物は、包接ケージに包接される粒子が電子であること以外は、電子とＨ−とを包接するマイエナイト型化合物Ｉと同様の構造を有する。電子を包接するマイエナイト型化合物は、マイエナイト型化合物Ｉと同様に不可避不純物として、電子以外に陰イオン及びラジカル等を含んでいてもよい。
【手続補正２６】
【補正対象書類名】明細書
【補正対象項目名】００６７
【補正方法】変更
【補正の内容】
【００６７】
（Ｈ−を包接するマイエナイト型化合物）
次に、Ｈ−を包接するマイエナイト型化合物について説明する。Ｈ−を包接するマイエナイト型化合物は、包接ケージに包接される粒子がＨ−であること以外は、電子とＨ−とを包接するマイエナイト型化合物Ｉと同様の構造を有する。Ｈ−を包接するマイエナイト型化合物は、マイエナイト型化合物Ｉと同様に不可避不純物として、Ｈ−以外の陰イオン及びラジカル等を含んでいてもよい。
【手続補正２７】
【補正対象書類名】明細書
【補正対象項目名】０１２１
【補正方法】変更
【補正の内容】
【０１２１】
溶射法は、マイエナイト粉末を加熱して液滴化した溶射材を高速ガス流等によって対象物に吹き付けることにより、対象物の表面に被膜を形成することができる。溶射工程において、雰囲気ガスを還元性雰囲気にすることにより、包接ケージ内にＨ−を包接させることができる。また、溶射により被膜を形成した対象物を適宜の雰囲気で焼成することによっても包接される活性種を選択することができる。
【手続補正２８】
【補正対象書類名】明細書
【補正対象項目名】０１２６
【補正方法】変更
【補正の内容】
【０１２６】
本発明における多機能剤は、電子とＨ−との両方を包接するマイエナイト型化合物Ｉ及び電子を包接するマイエナイト型化合物とＨ−とを包接するマイエナイト型化合物との混合物ＩＩのうちの少なくとも一つを含有する。具体的に、多機能剤は、マイエナイト型化合物Ｉのみを含有していてもよく、混合物ＩＩのみを含有していてもよい。以下において、多機能剤が含有するマイエナイト型化合物Ｉ及び混合物ＩＩを単にマイエナイト型化合物と称することもある。
マイエナイト型化合物Ｉ及び混合物ＩＩは、電子のみを包接するマイエナイト型化合物が有する機能とＨ−のみを包接するマイエナイト型化合物が有する機能との両方を有する。
電子を包接するマイエナイト型化合物は、電子供与性を有することにより、フリーラジカルを消去し、特に、活性酸素を消去し、また、還元性を有する。
Ｈ−を包接するマイエナイト型化合物は、Ｈ−供与性を有し、還元性を有する。
マイエナイト型化合物は、カゴ状の結晶構造を有し、陽電荷を有する包接ケージの内側に陰電荷を有する電子及びＨ−の少なくとも一方が包接されている。結晶格子としてＣａ、Ａｌ、及びＯを少なくとも含むマイエナイト型化合物Ｉは、包接ケージの内部に陰イオン特に酸素イオンを取り込む機能及び水との接触により水和反応をして周囲に存在する水分を除去する機能を有する。マイエナイト型化合物Ｉの周囲に酸素や水分が存在する場合、まず、マイエナイト型化合物Ｉは包接ケージの内部に酸素イオンＯ２−を取り込み、取り込まれた酸素イオンＯ２−は周囲の水分と反応し、包接ケージ内でＯＨ−になる。このように、マイエナイト型化合物Ｉは、脱酸素反応及び脱水反応に寄与する。
このように、マイエナイト型化合物Ｉ及び混合物ＩＩは、電子供与性を有することによりラジカル消去活性を有すると共に還元性を有し、Ｈ−供与性を有することにより還元性を有し、水との接触により水和反応することにより脱水性能を有し、また、包接ケージの内部に酸素イオン等を取り込み、脱酸素性能を有するという多機能を有する。
本発明における機能剤は、マイエナイト型化合物Ｉに包接される電子及びＨ−の包接割合、及び混合物ＩＩにおける電子を包接するマイエナイト型化合物とＨ−を包接するマイエナイト型化合物との含有割合は特に限定されないが、用途に応じて、前記包接割合及び前記含有割合を調整すればよい。また、本発明における多機能剤は、前記機能を有する限り、マイエナイト型化合物Ｉ及び混合物ＩＩ以外のマイエナイト型化合物、例えば、電子及びＨ−以外のイオンを包接するマイエナイト型化合物、包接ケージにおけるＡｌ及びＣａの一部が他の元素に置換されて成るマイエナイト型化合物を含んでいてもよい。
【手続補正２９】
【補正対象書類名】明細書
【補正対象項目名】０１５４
【補正方法】変更
【補正の内容】
【０１５４】
図３では、ボール状の多機能剤１８は、内部に油１９が収容された容器２０の底部に沈めて静置される。図３の右側におけるボール状の多機能剤１８の拡大図において、白色の丸で示される物質の一例として、油中に存在する酸素イオン、酸素ラジカル、又は酸化された炭化水素等が挙げられる。また、前記拡大図において黒色の丸で示される物質の一例として、マイエナイト型化合物の包接ケージ中にトラップされた酸素イオン、又は還元型の炭化水素等が挙げられる。油中に存在する酸素イオンは、マイエナイト型化合物における包接ケージにトラップされ、その酸化能を失う。油中に存在する酸素ラジカルは、マイエナイト型化合物に包接される電子が供与されて消去される。また、油中に存在する酸化された炭化水素は、マイエナイト型化合物に包接される電子又はＨ−によって還元される。また、油中に存在する水分は、マイエナイト型化合物と水和反応し、水和物を生成する。よって、ボール状の多機能剤を油中に投入することにより、油中の炭化水素の酸化を防止することができ、ひいては油の劣化を抑制することができる。
【手続補正３０】
【補正対象書類名】明細書
【補正対象項目名】０２６６
【補正方法】変更
【補正の内容】
【０２６６】
活性酸素種を包接するマイエナイト型化合物は、包接ケージに包接される粒子が活性酸素種であること以外は、電子とＨ−とを包接するマイエナイト型化合物Ｉと同様の構造を有する。活性酸素種としては、Ｏ−、Ｏ２−を挙げることができ、包接ケージ内ではＯ２−、Ｏ−、Ｏ２２−、Ｏ２−等の種々の酸化状態で存在する。活性酸素種を包接するマイエナイト型化合物は、マイエナイト型化合物Ｉと同様に不可避不純物として、活性酸素種以外の陰イオン及びラジカル等を含んでいてもよい。